(57)【特許請求の範囲】
【請求項１】
絶縁電線を複数本撚り合わせてなる低圧引込用電線において，
前記絶縁電線の内の一本の絶縁電線は、
導体の上に、金属水酸化物が配合された低密度ポリエチレンを被覆して内層を形成し、前記内層の上に、カーボンブラックが配合されて黒色に着色された高密度ポリエチレンを被覆して外層を形成して絶縁層を構成してなり，
前記絶縁電線の内の他の絶縁電線は、
導体の上に、各種の識別色に彩色されると共に、金属水酸化物が配合された低密度ポリエチレンを被覆して内層を形成し、前記内層の上に、該内層の一部の外部に露出させる部分を残し、カーボンブラックが配合されて黒色に着色された高密度ポリエチレンを被覆して外層を形成して絶縁層を構成して
なることを特徴とする低圧引込用絶縁電線。
【請求項２】
絶縁電線を複数本撚り合わせてなる低圧引込用電線において，
前記絶縁電線の内の一本の絶縁電線は、
導体の上に、金属水酸化物か配合された低密度ポリエチレンを被覆して内層を形成し、前記内層の上に、カーボンブラックが配合されて黒色に着色された高密度ポリエチレンを被覆して外層を形成して絶縁層を構成してなり、
前記絶縁電線の内の他の絶縁電線は、
導体の上に、カーボンブラックが配合されて黒色に着色されると共に、金属水酸化物が配合された低密度ポリエチレンを被覆して内層を形成し、前記内層の上に、各種の識別色に彩色された高密度ポリエチレンを被覆して外層を形成して絶縁層を構成して
なることを特徴とする低圧引込用絶縁電線。
【請求項３】
請求項２に記載の低圧引込用絶縁電線において，
前記絶縁電線の内の他の絶縁電線の絶縁層を構成する内層は、前記絶縁電線の内の他の絶縁電線の絶縁層を構成する外層から該内層の一部を外部に露出させて形成したものである
ことを特徴とする低圧引込用絶縁電線。
【請求項４】
請求項２又は３に記載の低圧引込用絶縁電線において，
前記絶縁電線の内の他の絶縁電線の絶縁層を構成する外層は、
高密度ポリエチレンに耐候性を向上させる着色剤が配合された識別色を施し、耐候性および長期使用時の識別性を向上させるものである
ことを特徴とする低圧引込用絶縁電線。
【発明の詳細な説明】
【技術分野】
【０００１】
本発明は、低圧引込絶縁電線に係り、特に施工時に電線を引きずっても絶縁体が容易に白化することのなく外傷性を向上することのできる低圧引込絶縁電線に関する。
【背景技術】
【０００２】
低圧引込絶縁電線は、架空低圧配線から需要家への引き込み用に用いられるもので、一般的には、絶縁体にＰＶＣ（ポリ塩化ビニル）が用いられている。そして、この低圧引込絶縁電線には、２線以上の電線を撚り合わせる撚り線と、各線並行に配置してなる平型のＤＶ電線がある。
この低圧引き込み電線については、特許文献１に示されている。低圧引き込み電線は、この特許文献１の図４に示すようなＤＶＲ電線が主に用いられている。このＤＶＲ電線５０は、三心撚り線の場合、電線５１、電線５２及び電線５３の３心が撚り合わされて構成されている。このＤＶＲ電線５０は、ＤＶＲ電線５０を構成する３心の電線それぞれを識別できるように、電線５１は、導体５４に黒色の彩色がされた絶縁体５５を被覆して構成され、電線５２は、導体５６に例えば青色の彩色がされた絶縁体５７を被覆して構成され、電線５３は、導体５８に例えば緑色の彩色がされた絶縁体５９を被覆して構成されている。
【０００３】
低圧引込絶縁電線の絶縁体にＰＶＣ（ポリ塩化ビニル）が用いられるのは、耐候性が優れており、絶縁体の色別が容易で、２心〜３心を一括した構造となっているため、工事がやりやすいのと、絶縁体が自己消炎性であり、かつ絶縁体の厚さが６００ＶＰＶＣ電線と同一であるため安全に使用できることに基づいている。
【０００４】
このように低圧引込用電線の撚り合わせられた各絶縁電線は、それぞれを識別できるように導体を被覆する絶縁体がそれぞれ異なった色彩の樹脂となっている。
黒色の彩色がされた絶縁体５５はカーボンを含有し黒色に彩色が施されている。また、この黒色の彩色が施された絶縁体５５以外の樹脂、すなわち、青色の絶縁体５７及び緑色の絶縁体５９は、樹脂にカーボンが含有されていない。このため、青色の絶縁体５７及び緑色の絶縁体５９は、黒色の絶縁体５５に比べると樹脂にカーボンが含有されていないため太陽光に含まれる紫外線の遮断効果が少なく、酸化劣化を起こし易い。したがって、電線５２，５３の絶縁体５７，５９は屋外で太陽光に晒されると劣化による亀裂が生じ易くなっている。この絶縁体５７，５９に亀裂が発生すると、電線の絶縁特性が低下し、亀裂部に汚れが付着し、雨水の滞留が生じ、導電部が形成され、絶縁体表面に沿って漏れ電流が流れ、絶縁材料の一部が分解されて炭化物が生成するトラッキング現象が生じることがある。
【０００５】
そこで、特許文献２において、トラッキング現象の発生を抑制するトラッキング性を向上させて各絶縁電線間での放電現象による発火や断線事故を防止でき、目視による色等の認識によって各絶縁電線を識別できる低圧引込用電線が提案されている。
特許文献２の低圧引込用電線は、特許文献２の図１に示す如く、所定の同じ外径となる円断面形状の３本の絶縁電線１１、１２、１３を撚り合わせて構成されている。そして、この３本の絶縁電線１１、１２、１３の内の１本の絶縁電線１１は、導体１４周囲に絶縁体１５を一層のみ備えて構成されている。さらに、３本の絶縁電線１１、１２、１３の内の他の絶縁電線１２、１３は、導体１４の周囲に内外二層の絶縁体を配設し、外層絶縁体１６、１７の一部及び内層絶縁体１８、１９を線心識別可能な所定色によって構成されている。
【０００６】
特許文献２の低圧引込用電線１の絶縁電線１１は、導体１４の周囲に、カーボンブラック等を配合した黒色又は灰色で耐候性及び耐トラッキング性に優れた材質製の絶縁体１５を一層備え、一般的な耐トラッキング性を有する絶縁電線と同様に構成されている。
また、特許文献２の低圧引込用電線１の絶縁電線１２は、導体１４の周囲に耐トラッキング性に優れた材質製の内層絶縁体１８を被覆し、この内層絶縁体１８の上に同様に耐トラッキング性に優れた材質製の外層絶縁体１６を覆って構成されている。
そして、特許文献２の低圧引込用電線１の絶縁電線１３は、導体１４の周囲に耐トラッキング性に優れ且つ内層絶縁体１８とは色の異なる材質からなる内層絶縁体１９を被覆し、その外側に外層絶縁体１７を被覆して構成されている。
【０００７】
さらに、特許文献２の低圧引込用電線１の絶縁電線１２、１３の内層絶縁体１８、１９は、外側絶縁体１６、１７の耐候性材質部１６ｂ、１７ｂと異なり、カーボンブラックが配合されておらず、青、緑、茶、白、赤、黄、紫、桃、オレンジ、ベージュなどの彩色がなされている。そして、この内層絶縁体１８、１９は、高密度ポリエチレンを含んだオレフィン系ベース樹脂によって構成されている。
【０００８】
また、特許文献２の低圧引込用電線１の絶縁電線１２、１３の外側絶縁体１６、１７には、各絶縁電線１２、１３ごとに異なった色で彩色された内層絶縁体１８、１９の色と同じ色に彩色された線心識別用の色帯部１６ａ、１７ａが、表面の一部に外層全体の厚さより薄い所定厚さで一又は複数本長手方向に設けられている。そして、色帯部１６ａ、１７ａと、それ以外の耐候性材質部１６ｂ、１７ｂとによって、外側絶縁体１６、１７が構成されている。
この色帯部１６ａ、１７ａは、内層絶縁体１８、１９と同一色の同一材料で形成されている。
【先行技術文献】
【特許文献】
【０００９】
【特許文献１】特開２００２−３２４４４３号公報
【特許文献２】特開２００７−１９４０２３号公報
【発明の概要】
【発明が解決しようとする課題】
【００１０】
このように構成される特許文献２に記載された低圧引込用電線においては、外側絶縁体１６、１７に高密度ポリエチレンを含んだオレフィン系ベース樹脂を使用している。このため、低圧引込用電線を施工する際あるいは布設する際に引きずることで絶縁電線１２、１３の絶縁体が白化するという問題を有している。
また、特許文献２に記載された低圧引込用電線においては、高密度ポリエチレンを含んだオレフィン系ベース樹脂に難燃剤として金属水酸化物を添加しているため、耐摩耗性難燃剤を添加していないポリエチレンと比べると、耐摩耗性が劣るという問題があり、過度の外傷や衝撃に耐えられないという問題点を有している。
【００１１】
さらに、特許文献２に記載された低圧引込用電線にあっては、低圧引込用電線を製造する際に、内層絶縁体１８、１９を被覆する押出機と、外側絶縁体１６、１７を被覆する押出機と、外側絶縁体１６、１７の表面の一部に絶縁電線１２、１３の長手方向に色帯部１６ａ、１７ａを形成する押出機と、３台の押出機を必要とし、製造が困難であるという問題点を有している。
加えて、特許文献２に記載された低圧引込用電線にあっては、長期に渡って使用した際の識別が、ストライプ状の色帯部１６ａ、１７ａの退色により判別が困難となり、外側絶縁体１６、１７の表面を削り（退色した外側の部分を削り）、内層絶縁体１８、１９をの色（着色層）を認識する必要があるため、事故時の識別作業や夜間における識別作業が困難であるという問題点を有している。
【００１２】
本発明は、上述した事情に鑑みてなされたもので、施工時に電線を引きずっても絶縁体が容易に白化することがなく、識別性を損なうことなく施工時に電線を引きずったときの外傷性を向上することのできる低圧引込絶縁電線を提供することを目的とする。
【課題を解決するための手段】
【００１３】
上記課題を解決するためになされた請求項１に記載の発明に係る低圧引込用絶縁電線は、絶縁電線２，３，４を複数本撚り合わせてなる低圧引込用電線１において，
前記絶縁電線２，３，４の内の一本の絶縁電線２は、
導体５の上に、金属水酸化物が配合された低密度ポリエチレンを被覆して内層６を形成し、前記内層６の上に、カーボンブラックが配合されて黒色に着色された高密度ポリエチレンを被覆して外層７を形成して絶縁層を構成してなり，
前記絶縁電線２，３，４の内の他の絶縁電線３，４は、
導体８，１２の上に、各種の識別色に彩色されると共に、金属水酸化物が配合された低密度ポリエチレンを被覆して内層９，１３を形成し、前記内層９，１３の上に、該内層９，１３の一部の外部に露出させる部分を残し、カーボンブラックが配合されて黒色に着色された高密度ポリエチレンを被覆して外層１１，１５を形成して絶縁層を構成してなることを特徴とする。
【００１４】
上記課題を解決するためになされた請求項２に記載の発明に係る低圧引込用絶縁電線は、絶縁電線２１，２２，２３を複数本撚り合わせてなる低圧引込用電線２０において，
前記絶縁電線２１，２２，２３の内の一本の絶縁電線２１は、
導体２４の上に、金属水酸化物が配合された低密度ポリエチレンを被覆して内層２５を形成し、前記内層２５の上に、カーボンブラックが配合されて黒色に着色された高密度ポリエチレンを被覆して外層２６を形成して絶縁層を構成し、
前記絶縁電線２１，２２，２３の内の他の絶縁電線２２，２３は、
導体２７，３１の上に、カーボンブラックが配合されて黒色に着色されると共に、金属水酸化物を配合された低密度ポリエチレンを被覆して内層２８，３２を形成し、前記内層２８，３２の上に、各種の識別色に彩色された高密度ポリエチレンを被覆して外層３０，３４を形成して絶縁層を構成してなることを特徴とする。
【００１５】
上記課題を解決するためになされた請求項３に記載の発明に係る低圧引込用絶縁電線は、請求項２に記載の低圧引込用絶縁電線２０において，
前記絶縁電線２１，２２，２３の内の他の絶縁電線２２，２３の絶縁層を構成する内層２８，３２は、前記絶縁電線２１，２２，２３の内の他の絶縁電線２２，２３の絶縁層を構成する外層３０，３４から該内層２８，３２の一部を外部に露出させて形成したものであることを特徴とする。
【００１６】
上記課題を解決するためになされた請求項４に記載の発明に係る低圧引込用絶縁電線は、請求項２又は３に記載の低圧引込用絶縁電線２０において，
前記絶縁電線２１，２２，２３の内の他の絶縁電線２２，２３の絶縁層を構成する外層３０，３４は、
高密度ポリエチレンに耐候性を向上させる着色剤が配合された識別色を施し、耐候性および長期使用時の識別性を向上させるものであることを特徴とする。
【発明の効果】
【００１７】
本発明によれば、低圧引込用絶縁電線を構成する、識別色が彩色された絶縁電線において、内層の絶縁体に低密度ポリエチレンに金属水酸化物が配合されてなる耐燃ポリエチレンを使用し、内層の絶縁体を外層から一部露出させる部分を除くそれ以外の部分に、耐摩耗性に優れた高密度ポリエチレンが使用された外層で覆うことで、耐摩耗性の向上、外傷性の向上、さらに白化を抑えることができ、外層から内層の絶縁体を一部を外部に露出させることにより、難燃性を持たせることができる。
また、本発明によれば、低圧引込用絶縁電線を構成する、識別色が彩色された絶縁電線を、内層と外層の二層によって構成することができるため、内層用の押出機と外層用の押出機の２台の押出機で１つのラインで製造することができるので、容易に製造することができる。
【図面の簡単な説明】
【００１８】
【図１】図１は、本発明の第１の実施の形態にかかる低圧引込用絶縁電線の断面図である。
【図２】図２は、本発明の第２の実施の形態にかかる低圧引込用絶縁電線の断面図である。
【発明を実施するための形態】
【００１９】
以下、図面を参照して、本発明にかかる低圧引込用絶縁電線の実施の形態について説明する。
【実施例１】
【００２０】
図１には、本発明の実施の形態にかかる低圧引込用絶縁電線の第１の実施例が示されている。
図において、低圧引込用絶縁電線１は、所定の同じ外径となる断面円形状の３本の絶縁電線２、３、４が撚り合わされて構成されている。
この３本の絶縁電線２，３，４の内の１本の絶縁電線２は、導体５の上に金属水酸化物が配合された低密度ポリエチレンを被覆して内層６が形成されている。この内層６の上にカーボンブラックが配合されて黒色に着色された高密度ポリエチレンを被覆して外層７が形成されている。そして、この内層６と外層７とによって絶縁層が構成されている。
【００２１】
導体５は、特に限定されるものではないが本実施例においては軟銅線によって構成されている。
外層７は、カーボンブラックが配合されて黒色に着色された高密度ポリエチレンによって構成され、内層６の外周に押出被覆されている。このように外層７には、カーボンブラックが配合されているので、紫外線遮断効果に優れており、高い耐候性を有している。さらに、外層７は、高密度ポリエチレンによって構成されているため、外部からの衝撃に強いものとなっている。
【００２２】
高密度ポリエチレン（HDPE）は、高圧重合法によって製造する低密度ポリエチレンとは異なり、中圧法または低圧法により重合されるため、「中低圧法ポリエチレン」とも称され、繰り返し単位のエチレンが分岐をほとんど持たず直鎖状に結合した、結晶性の熱可塑性樹脂に属する合成樹脂のことで、密度が０．９４２ｇ／ｃｍ３以上のポリエチレンである。
そして、高密度ポリエチレン（HDPE）は、低密度ポリエチレン（密度が０．９１０ｇ／ｃｍ３以上０．９３０ｇ／ｃｍ３未満のポリエチレン）と比較すると物性が異なり、軟化温度は１２０℃、融点は１５０℃で、低密度ポリエチレンと比較すると、高温に耐える特性があり、また、引っ張り強さ、フィルムの腰の強さを有している。
【００２３】
また、内層６を構成する低密度ポリエチレンには、難燃性を向上させるため、金属水酸化物が配合されている。
金属水酸化物は、自己消化作用と絶縁体の機械的特性とに配慮してポリエチレンに対する配合量が設定されている。本形態においては、特に限定するものでないが、高密度ポリエチレン１００重量部に対して金属水酸化物１０〜３００重量部が配合されるようになっている。金属水酸化物は、水酸化マグネシウム、水酸化アルミニウム、水酸化ジルコニウム、水酸化カルシウム、水酸化バリウムのいずれか一種類、または二種類以上の混合物によって構成されている。
この金属水酸化物の配合によって、内層６は、難燃性を向上させることができ、耐トラッキング性を向上させることができる。
【００２４】
３本の絶縁電線２、３、４の内の他の１本の絶縁電線３は、導体８の上に内層９が押出被覆されている。
導体８は、特に限定するものではないが本実施例においては軟銅線によって構成されている。
内層９は、他の絶縁電線２，４と区別して接続される絶縁電線３であることを明確に特定するため、識別ができるように各種着色（例えば、青色、緑色等）を施した低密度ポリエチレン（LDPE）が押出被覆されている。したがって、この内層９には、カーボンブラックが配合されていない。このため、内層９は、紫外線遮断効果が小さく、耐候性を有していない。
【００２５】
内層９を構成する低密度ポリエチレン（LDPE）には、難燃性を向上させるため、金属水酸化物が配合されている。
金属水酸化物は、自己消化作用と絶縁体の機械的特性とに配慮してポリエチレンに対する配合量が設定されている。本形態においては、特に限定するものでないが、低密度ポリエチレン１００重量部に対して金属水酸化物１０〜３００重量部が配合されるようになっている。金属水酸化物は、水酸化マグネシウム、水酸化アルミニウム、水酸化ジルコニウム、水酸化カルシウム、水酸化バリウムのいずれか一種類、または二種類以上の混合物によって構成されている。
この金属水酸化物の配合によって、内層９は、難燃性を向上させることができ、耐トラッキング性を向上させることができる。
【００２６】
この内層９には、外周の複数箇所に外側に露出する露出部１０ａ，１０ｂ，１０ｃが設けられている。この露出部１０ａ，１０ｂ，１０ｃは、それぞれ絶縁電線３の長手方向に帯状に設けられている。
なお、本実施例においては、３つの露出部１０ａ，１０ｂ，１０ｃを有した内層９が示されているが、内層９の露出部は、３つに限られるものではない。
【００２７】
内層９の上には、露出部１０ａ，１０ｂ，１０ｃが外部に露出するようにして外層１１が押出被覆されている。この内層９と外層１１とによって絶縁電線３の絶縁層が構成されている。
外層１１は、カーボンブラックが配合されて黒色に着色された高密度ポリエチレンによって構成され、内層９の外周に押出被覆されている。この外層１１からは、内層９の露出部１０ａ，１０ｂ，１０ｃが露出している。
したがって、絶縁電線３を外部から観察すると、外層１１は、内層９を形成する樹脂によって構成される露出部１０ａ，１０ｂ，１０ｃと外層１１とが、長さ方向にストライプ状に形成された状態になっている。
【００２８】
外層１１は、カーボンブラックが配合された高密度ポリエチレンによって形成され、黒色に着色されている。このように外層１１は、カーボンブラックが配合されているため、紫外線遮断効果に優れており、高い耐候性を有している。
一方、外層１１には、内層８のように金属水酸化物が配合されていない。したがって、外層１１は、内層９ほどの難燃性はない。
【００２９】
この絶縁電線３の難燃性については、ストライプ状に外層１１から露出した内層９によって所望の特性を満足させることができる。
また、絶縁電線３としては、外層１１に高密度ポリエチレンを用いることで、施工時に電線を引きずっても絶縁体が容易に白化することがなく、施工時の傷も軽減できる。このように耐外傷性が向上するため、長期間の使用に耐えることができる。
さらに、外層１１は、高密度ポリエチレンにカーボンブラックが配合されて黒色に着色されているため、紫外線遮断効果に優れており、高い耐候性を有し、耐トラッキング性に優れている。
【００３０】
３本の絶縁電線２，３，４の内のさらに他の１本の絶縁電線４は、導体１２の上に内層１３が押出被覆されている。
導体１２は、特に限定するものではないが本実施例においては軟銅線によって構成されている。
内層１３は、他の絶縁電線２，３と区別して接続される絶縁電線で４あることを明確に特定するため、識別ができるように各種（例えば、青色、緑色等）の着色を施した低密度ポリエチレン（LDPE）が押出被覆されている。したがって、この内層１３には、カーボンブラックが配合されていない。このため、内層１３は、紫外線遮断効果が小さく、耐候性を有していない。
【００３１】
また、内層１３を構成する低密度ポリエチレンには、難燃性を向上されるため、金属水酸化物が配合されている。
金属水酸化物は、自己消化作用と絶縁体の機械的特性とに配慮してポリエチレンに対する配合量が設定されている。本形態においては、特に限定するものでないが、低密度ポリエチレン１００重量部に対して金属水酸化物５０〜２００重量部が配合されるようになっている。金属水酸化物は、水酸化マグネシウム、水酸化アルミニウム、水酸化ジルコニウム、水酸化カルシウム、水酸化バリウムのいずれか一種類、または二種類以上の混合物によって構成されている。
この金属水酸化物の配合によって、内層１３は、難燃性を向上させることができ、耐トラッキング性を向上させることができる。
【００３２】
この内層１３には、外周の複数箇所に外側に露出する露出部１４ａ，１４ｂ，１４ｃが設けられている。この露出部１４ａ，１４ｂ，１４ｃは、それぞれ絶縁電線４の長手方向に帯状に設けられている。
なお、本実施例においては、３つの露出部１４ａ，１４ｂ，１４ｃを有した内層１３が示されているが、内層１３の露出部は、３つに限られるものではない。
【００３３】
内層１３の上には、露出部１４ａ，１４ｂ，１４ｃが外部に露出するようにして外層１５が押出被覆されている。この内層１３と外層１５とによって絶縁電線４の絶縁層が構成されている。
外層１５は、カーボンブラックが配合されて黒色に着色された高密度ポリエチレンによって構成され、内層１３の外周に押出被覆されている。この外層１５からは、内層１３の露出部１４ａ，１４ｂ，１４ｃが露出している。
したがって、絶縁電線４を外部から観察すると、外層１５は、内層１３を形成する樹脂によって構成される露出部１４ａ，１４ｂ，１４ｃと外層１５とが、長さ方向にストライプ状に形成された状態になっている。
【００３４】
外層１５は、カーボンブラックが配合された高密度ポリエチレンによって形成され、黒色に着色されている。このように外層１５は、カーボンブラックが配合されているため、紫外線遮断効果に優れており、高い耐候性を有している。
一方、外層１５には、内層１３のように金属水酸化物が配合されていない。したがって、外層１５は、内層１３ほどの難燃性はない。
【００３５】
この絶縁電線４の難燃性については、ストライプ状に外層１５から露出した内層１３によって所望の特性を満足させることができる。
また、絶縁電線４としては、外層１５に高密度ポリエチレンを用いることで、施工時に電線を引きずっても絶縁体が容易に白化することがなく、施工時の傷も軽減できる。このように耐外傷性が向上するため、長期間の使用に耐えることができる。
さらに、外層１５は、高密度ポリエチレンにカーボンブラックが配合されて黒色に着色されているため、紫外線遮断効果に優れており、高い耐候性を有し、耐トラッキング性に優れている。
【００３６】
このように図１に図示の絶縁電線３，４は、内層９，１３の識別層となる露出部１０ａ，１０ｂ，１０ｃ，１４ａ，１４ｂ，１４ｃを外層１１，１５から外部に露出させ、内層９，１３のそれ以外の部分が高密度ポリエチレンによって形成される外層１１，１５によって保護される。そして、絶縁電線３，４と、低密度ポリエチレンによって形成される内層６の上に黒色に着色された高密度ポリエチレンによって構成される外層７を押出被覆して構成される絶縁電線２との３本を撚り合わせて低圧引込用絶縁電線１が形成される。
絶縁電線３，４の各電線の識別性は、内層９，１３によって構成される識別層の一部の露出部１０ａ，１０ｂ，１０ｃ，１４ａ，１４ｂ，１４ｃが外層１１，１５から外部に露出するため、外部から容易に識別できるようになっており、確保されている。
【００３７】
このように構成することによって低圧引込用絶縁電線１の絶縁電線２の耐候性は、外層７に黒色に着色された高密度ポリエチレンを使用することで、従来の低圧引込用絶縁電線と同様の特性を有することができ、絶縁電線３，４の耐候性は、外層１１，１５に黒色の高密度ポリエチレンを使用することで、従来の低圧引込用絶縁電線と同様の特性を有することができる。
このように構成することによって低圧引込用絶縁電線１は、識別部分である内層９，１３の露出部１０ａ，１０ｂ，１０ｃ，１４ａ，１４ｂ，１４ｃが、内層９，１３を形成する絶縁体と一体化しているため、長期間の使用にあたって、退色しても従来例より識別を容易に行うことができる。
【実施例２】
【００３８】
図２には、本発明の実施の形態にかかる低圧引込用絶縁電線の第２の実施例が示されている。
図において、低圧引込用絶縁電線２０は、所定の同じ外径となる断面円形状の３本の絶縁電線２１，２２，２３が撚り合わされて構成されている。
この３本の絶縁電線２１，２２，２３の内の１本の絶縁電線２１は、導体２４の上に金属水酸化物を配合する低密度ポリエチレンを被覆して内層２５が形成されている。この内層２５の上にカーボンブラックが配合されて黒色に着色された高密度ポリエチレンを被覆して外層２６が形成されている。そして、この内層２５と外層２６とによって絶縁層が構成されている。
【００３９】
この絶縁電線２１は、図１に図示の第１の実施例の絶縁電線２と同じ構成を有している。
すなわち、導体２４は、特に限定するものではないが本実施例においては軟銅線によって構成されており、内層２５は、金属水酸化物が配合された低密度ポリエチレンによって構成され、外層２６は、カーボンブラックが配合されて黒色に着色された高密度ポリエチレンによって構成され、紫外線遮断効果を持たせて導体２４の外周に押出被覆されている。
【００４０】
また、内層２５を構成する低密度ポリエチレンには、難燃性を向上させるため、金属水酸化物が配合されている。
金属水酸化物は、自己消化作用と絶縁体の機械的特性とに配慮してポリエチレンに対する配合量が設定されている。本形態においては、特に限定するものでないが、低密度ポリエチレン１００重量部に対して金属水酸化物１０〜３００重量部が配合されるようになっている。金属水酸化物は、水酸化マグネシウム、水酸化アルミニウム、水酸化ジルコニウム、水酸化カルシウム、水酸化バリウムのいずれか一種類、または二種類以上の混合物によって構成されている。
この金属水酸化物の配合によって、内層２５は、難燃性を向上させることができ、耐トラッキング性を向上させることができる。
【００４１】
３本の絶縁電線２１，２２，２３の内の他の１本の絶縁電線２２は、導体２７の上に内層２８が押出被覆されている。
導体２７は、特に限定するものではないが本実施例においては軟銅線によって構成されている。
内層２８は、カーボンブラックが配合されて黒色に着色されると共に、金属水酸化物が配合された低密度ポリエチレン（LDPE）が押出被覆されて形成されている。この内層２８は、カーボンブラックが配合されて黒色に着色されているため、紫外線遮断効果に優れており、高い耐候性を有している。
さらに、内層２８には、金属水酸化物が配合されているので、難燃性を向上させることができ、耐トラッキング性を向上させることができる。
【００４２】
金属水酸化物は、自己消化作用と絶縁体の機械的特性とに配慮してポリエチレンに対する配合量が設定されている。本形態においては、特に限定するものでないが、低密度ポリエチレン１００重量部に対して金属水酸化物１０〜３００重量部が配合されるようになっている。金属水酸化物は、水酸化マグネシウム、水酸化アルミニウム、水酸化ジルコニウム、水酸化カルシウム、水酸化バリウムのいずれか一種類、または二種類以上の混合物によって構成されている。
【００４３】
この内層２８の上には、外周の複数箇所に外側に露出する露出部２９ａ，２９ｂ，２９ｃが設けられている。この露出部２９ａ，２９ｂ，２９ｃは、それぞれ絶縁電線２２の長手方向に帯状に設けられている。
なお、本実施例においては、３つの露出部２９ａ，２９ｂ，２９ｃを有した内層２８が示されているが、内層２８の露出部２９ａ，２９ｂ，２９ｃは、３つに限られるものではない。
【００４４】
内層２８の上には、露出部２９ａ，２９ｂ，２９ｃが外部に露出するようにして外層３０が押出被覆されている。この内層２８と外層３０とによって絶縁電線２２の絶縁層が構成されている。
外層３０は、他の絶縁電線２１，２３と区別して接続される絶縁電線２２を明確に特定するため、識別ができるように各種着色（例えば、青色、緑色等）を施した高密度ポリエチレン（HDPE）によって押出被覆されている。このように外層３０に高密度ポリエチレンを使用することで、耐摩耗性を向上することができ、白化を抑えることができる。
【００４５】
また、外層３０からは、内層２８の露出部２９ａ，２９ｂ，２９ｃが露出している。
したがって、絶縁電線２２を外部から観察すると、外層３０は、内層２８を形成する樹脂によって構成される露出部２９ａ，２９ｂ，２９ｃと外層３０とが、長手方向のストライプ状に形成された状態になっている。
【００４６】
外層３０は、他の絶縁電線２１，２３と区別できるように高密度ポリエチレン（HDPE）に各種着色（例えば、青色、緑色等）を施してあるが、絶縁電線２１の外層２６のように、カーボンブラックが配合されていない。このため、絶縁電線２２の外層３０は、紫外線遮断効果が小さく、耐候性を有していない。
また、外層３０を構成する高密度ポリエチレン（HDPE）には、難燃剤である金属水酸化物が配合されていない。このため、外層３０そのものによっては、難燃性が内層２８ほどなく、耐難燃性の特性を満足することができない。
【００４７】
絶縁電線２２としての特性である耐摩耗性（白化の抑制）については、外層３０に高密度ポリエチレン（HDPE）を使用することで、所望の特性を満足させるようになっている。
また、絶縁電線２２としての特性である耐候性については、内層２８を構成する低密度ポリエチレン（LDPE）にカーボンブラックが配合されることで、満足させるようになっている。
また、絶縁電線２２としての特性である耐難燃性（耐トラッキング性）については、外層３０によって特性を満足させることができないが、内層２８の外周の複数箇所に露出部２９ａ，２９ｂ，２９ｃを設け、この露出部２９ａ，２９ｂ，２９ｃを外層３０から外側に露出させることで所望の特性を満足させるようになっている。
【００４８】
外層３０を構成する高密度ポリエチレンに、他の絶縁電線２１，２３と区別できるように配合する各種着色（例えば、青色、緑色等）には、耐候性を向上させる着色剤を使用してもよい。このように耐候性を向上させる着色剤を使用することによって耐候性および長期間の使用時における絶縁電線２２としての識別性を向上させることができる。
【００４９】
３本の絶縁電線２１，２２，２３の内の他の１本の絶縁電線２３は、導体３１の上に内層３２が押出被覆されている。
この絶縁電線２３は、絶縁電線２２と同様の構成となっている。すなわち、導体３１は、軟銅線によって構成され、内層３２は、カーボンブラックが配合されて黒色に着色された低密度ポリエチレンによって、紫外線遮断効果を持たせて導体３１の外周に押出被覆されている。このように内層３２は、カーボンブラックが配合されているため、紫外線遮断効果に優れており、高い耐候性を有している。
【００５０】
また、内層３２を構成するカーボンブラックが配合された低密度ポリエチレンには、難燃性を向上させるため、金属水酸化物が配合されている。
金属水酸化物は、自己消化作用と絶縁体の機械的特性とに配慮してポリエチレンに対する配合量が設定されている。本形態においては、特に限定するものでないが、低密度ポリエチレン１００重量部に対して金属水酸化物１０〜３００重量部が配合されるようになっている。金属水酸化物は、水酸化マグネシウム、水酸化アルミニウム、水酸化ジルコニウム、水酸化カルシウム、水酸化バリウムのいずれか一種類、または二種類以上の混合物によって構成されている。
この金属水酸化物の配合によって、内層３２は、難燃性を向上させることができ、耐トラッキング性を向上させることができる。
【００５１】
この内層３２の上には、外周の複数箇所に外側に露出する露出部３３ａ，３３ｂ，３３ｃが設けられている。この露出部３３ａ，３３ｂ，３３ｃは、それぞれ絶縁電線２３の長手方向に帯状に設けられている。
なお、本実施例においては、３つの露出部３３ａ，３３ｂ，３３ｃを有した内層３２が示されているが、内層３２の露出部３３ａ，３３ｂ，３３ｃは、３つに限られるものではない。
【００５２】
内層３２の上には、露出部３３ａ，３３ｂ，３３ｃが外部に露出するようにして外層３４が押出被覆されている。この内層３２と外層３４とによって絶縁電線２３の絶縁層が構成されている。
外層３４は、他の絶縁電線２１，２２と区別して接続される絶縁電線２３明確に特定するため、識別ができるように各種着色（例えば、青色、緑色等）を施した高密度ポリエチレン（HDPE）によって押出被覆されている。このように外層３４に高密度ポリエチレンを使用することで、耐摩耗性を向上させることができ、白化を抑えることができる。
【００５３】
また、外層３４からは、内層３２の露出部３３ａ，３３ｂ，３３ｃが露出している。
したがって、絶縁電線２３を外部から観察すると、外層３４は、内層３２を形成する樹脂によって構成される露出部３３ａ，３３ｂ，３３ｃと外層３４とが、長手方向のストライプ状に形成された状態になっている。
【００５４】
外層３４は、他の絶縁電線２１，２２と区別できるように高密度ポリエチレン（HDPE）に各種着色（例えば、青色、緑色等）を施してあり、絶縁電線２１の外層２６のように、カーボンブラックが配合されていない。このため、絶縁電線２３の外層３４は、紫外線遮断効果が小さく、耐候性を有していない。
また、外層３４を構成する高密度ポリエチレン（HDPE）には、難燃剤である金属水酸化物が配合されていない。このため、外層３４そのものによっては、難燃性が内層３２ほどなく、耐難燃性の特性を満足することができない。
【００５５】
絶縁電線２３としての特性である耐摩耗性（白化の抑制）については、外層３４に高密度ポリエチレン（HDPE）を使用することで、所望の特性を満足するようになっている。
また、絶縁電線２３としての特性である耐候性については、内層３２を構成する低密度ポリエチレン（LDPE）にカーボンブラックが配合されることで、満足させるようになっている。
また、絶縁電線２３としての特性である耐難燃性（耐トラッキング性）については、外層３４によって特性を満足させることができないが、内層３２の外周の複数箇所に露出部３３ａ，３３ｂ，３３ｃを設け、この露出部３３ａ，３３ｂ，３３ｃを外層３４から外側に露出させることで所望の特性を満足させるようになっている。
【００５６】
外層３４を構成する高密度ポリエチレンに、他の絶縁電線２１，２２と区別できるように配合する各種着色（例えば、青色、緑色等）には、耐候性を向上させる着色剤を使用してもよい。このように耐候性を向上させる着色剤を使用することによって耐候性および長期間の使用時における絶縁電線としての識別性を向上させることができる。
【００５７】
このように図２に図示の絶縁電線２２，２３は、内層２８，３２の識別層となる露出部２９ａ，２９ｂ，２９ｃ，３３ａ，３３ｂ，３３ｃを外層３０，３４から外部に露出し、内層２８，３２のそれ以外の部分を高密度ポリエチレンによって形成される外層３０，３４によって保護する。そして、絶縁電線２２，２３と、導体２４の上に金属水酸化物が配合された低密度ポリエチレンからなる内層２５を被覆し、この内層２５の上にカーボンブラックを配合して黒色に着色した高密度ポリエチレンからなる外層２６を押出被覆して構成される絶縁電線２０との３本を撚り合わせて低圧引込用絶縁電線２０が形成される。
【００５８】
本願発明に係る低圧引込用絶縁電線（実施例１、実施例２）と、従来の特許文献２に基づく低圧引込用絶縁電線（従来例）との特性を比較し、その結果が、表１に示されている。
表１においては、本願発明と従来例について、「摩耗性」、「白化」、「耐難燃性」、「耐候性」、「識別性」、「生産性」のそれぞれの特性について比較状態が示されている。
【表１】
0005735346.tif 000002
表１において、実施例１は、３本の絶縁電線の内の一本の絶縁電線を導体の上に金属水酸化物が配合された低密度ポリエチレンを被覆して内層を形成し、この内層の上にカーボンブラックが配合されて黒色に着色された高密度ポリエチレンを被覆して外層を形成して絶縁層を構成し、他の２本の絶縁電線を導体の上に識別色に彩色されると共に金属水酸化物が配合された低密度ポリエチレンを被覆して内層を形成し、この内層の上にカーボンブラックが配合されて黒色に着色された高密度ポリエチレンを内層の一部が外部に露出するように被覆して低圧引込用絶縁電線を構成したものである。
【００５９】
また、実施例２は、３本の絶縁電線の内の一本の絶縁電線を導体の上に金属水酸化物が配合された低密度ポリエチレンを被覆して内層を形成し、この内層の上にカーボンブラックが配合されて黒色に着色された高密度ポリエチレンを被覆して外層を形成して絶縁層を構成し、他の２本の絶縁電線を導体の上にカーボンブラックが配合されて黒色に着色されると共に金属水酸化物が配合された低密度ポリエチレンを被覆して内層を形成し、この内層の上に各種の識別色に彩色された高密度ポリエチレンを内層の一部が外部に露出するように被覆して低圧引込用絶縁電線を構成したものである。
【００６０】
従来例は、特許文献２に記載される低圧引込用絶縁電線に基づくもので、３本の絶縁電線の内の１本の絶縁電線を導体の上に高密度ポリエチレンを含んだオレフィン系ベース樹脂を被覆して構成し、他の２本の絶縁電線を導体の周囲に高密度ポリエチレンを含んだオレフィン系ベース樹脂を被覆して内層絶縁体を構成し、内層絶縁体の上にカーボンブラックが配合されていない線心識別用の色帯部を表面の一部に外層全体の厚さより薄い所定厚さで一又は複数本長手方向に連続させて配設させ、カーボンブラックを配合して黒色に着色した高密度ポリエチレンを含んだオレフィン系ベース樹脂を被覆し外層絶縁体を形成して低圧引込用絶縁電線を構成したものである。
【００６１】
表１における「摩耗性」の試験は、日本工業規格ＪＩＳ  Ｃ  ３００５に規定されている試験方法によったもので、摩耗円盤装置を使用し、粒度３６番の円盤を１５０回で回転させたときに、絶縁体が削れて導体が露出するか、しないかを判定するものである。
『◎』は、従来例よりも優れているもので、『○』は、現行のビニル引込線（ＤＶ）以上の特性を示す場合で、『×』は、現行のビニル引込線（ＤＶ）と同等の特性を示すものである。
【００６２】
表１における「白化」の試験は、日本工業規格ＪＩＳ  Ｃ  ３００５に規定されている試験方法によって、摩耗円盤装置を使用し、粒度３６番の円盤を１５０回で回転させたときに、外観に「白化」が生じたか否かで判定した。
『○』は、外観に「白化」状態が生じたことを、『×』は、外観に「白化」状態が生じないことを示すものである。この外観の異常（白化）は、人間の視覚によって行った。
【００６３】
表１における「難燃性」の試験は、日本工業規格ＪＩＳ  Ｃ  ３００５に規定されている試験方法によって、約３００ｍｍの試験片を水平面に対して６０度に傾けて固定し、下部分よりバーナーで電線に着火させる。着火後に炎を取り除いたときに、６０秒以内に消えることを確認する方法で行った。
『○』は、規格を満足した場合を、『×』は、規格を満足しない場合を示している。
【００６４】
表１における「耐候性」の試験は、日本工業規格ＪＩＳ  Ａ  １４１５に規定されている試験方法によって、カーボンアークにより紫外線を発生させかつ水を吹き付けるウエザーメータの試験中に２０００時間暴露させて、引張強さ、引張伸びを測定して行った。
『○』は、引張強さが８０％以上、引張伸びが８０％以上を満足した場合を、『×』は、規格を満足しない場合（引張強さが８０％未満、引張伸びが８０％未満）を示している。
【００６５】
表１における「識別性」は、低圧引込用絶縁電線としての視認性を判断したもので、低圧引込用絶縁電線の各絶縁線心の識別性を人間の視覚によって行った。
『◎』は、従来例より視認性が良いもので、『○』は、視認ができるもので、『×』は、視認が困難なものをそれぞれ示している。
【００６６】
表１における「生産性」は、低圧引込用絶縁電線を生産するに当たり、設備費が高額になるか低額ですむか、生産準備・生産に時間が掛かるか否かによって判断したものである。
『○』は、設備費が低額で、生産準備・生産に時間が掛からない場合を、『×』は、設備費が高額で、生産準備・生産に時間が掛かる場合をそれぞれ示している。
【００６７】
表１において、実施例１、実施例２は、共に同じ特性を示しており、従来例と比較すると、「難燃性」、「耐候性」については、従来例と同等の特性を示すものの、「摩耗性」、「白化」、「識別性」、「生産性」については、従来例の特性よりも優れていることが分かる。
【００６８】
このように構成することによって低圧引込用絶縁電線２０の絶縁電線２１の耐候性は、絶縁層２５にカーボンブラックが配合されて黒色に着色された高密度ポリエチレンに金属水酸化物を配合した樹脂を使用することで、従来の低圧引込用絶縁電線と同様の特性を有することができる。
また、絶縁電線２２，２３の耐候性、耐トラッキング性は、内層２８，３２にカーボンブラックが配合されて黒色に着色された高密度ポリエチレンに金属水酸化物を配合した樹脂を使用することで、従来の低圧引込用絶縁電線と同様の特性を有することができる。
そして、絶縁電線２２，２３の耐摩耗性（白化の抑制）は、外層３０，３４に高密度ポリエチレンを使用することで、従来の低圧引込用絶縁電線よりも高い特性を有することができる。
【００６９】
このように構成することによって低圧引込用絶縁電線２１は、識別部分である内層２８，３２の露出部２９ａ，２９ｂ，２９ｃ，３３ａ，３３ｂ，３３ｃが、内層２８，３２を形成する絶縁体と一体化しているため、長期間の使用にあたって、退色しても従来例より識別を容易に行うことができる。
【００７０】
以上、本発明者によってなされた発明を、上述した発明の実施の形態に基づき具体的に説明したが、本発明は、上述した発明の実施の形態に限定されるものではなく、その要旨を逸脱しない範囲において種々変更可能である。
【符号の説明】
【００７１】
１…………低圧引込用絶縁電線，  ２，３，４…………絶縁電線，  ５，８，１２…………導体，  ６，９，１３…………内層，  １０ａ，１０ｂ，１０ｃ，１４ａ，１４ｂ，１４ｃ…………露出部，  ７，１１，１５…………外層，  ２０…………低圧引込用絶縁電線，  ２１，２２，２３…………絶縁電線，  ２４，２７，３１…………導体，  ２５，２８，３２…………内層，  ２９ａ，２９ｂ，２９ｃ，３３ａ，３３ｂ，３３ｃ…………露出部，  ２６，３０，３４…………外層
【図１】
0005735346.tif 000003
【図２】
0005735346.tif 000004